ПРОВОДЯЩИЕ ВОЛОКНА

1. Способ придания волокну электропроводности, включающий в себя стадии:
(a) обеспечения волокна, имеющего отрицательный электрический заряд на поверхности волокна,
(b) нанесения на волокно вещества (именуемого далее "связующим веществом"), образующего на волокне слой указанного вещества и изменяющего электрический заряд на поверхности волокна с отрицательного на положительный, где указанное вещество не является хитозаном, и
(c) создания на поверхности волокна электропроводности с помощью металла,
где металл на стадии (с) используют в форме ионов металлов и где ионы металлов восстанавливают до элементарного металла.
2. Способ по п. 1, где для восстановления ионов металлов до элементарного металла используют восстановитель и где восстановитель наносят на поверхность волокна первым, а ионы металлов наносят на поверхность волокна вторыми.
3. Способ по п. 1, где раствор ионов металлов, восстановитель и указанное вещество смешивают и полученную смесь наносят на волокно.
4. Способ по п. 3, где сначала смешивают раствор ионов металлов и восстановитель, а затем добавляют указанное вещество.
5. Способ по любому из предшествующих пунктов, дополнительно включающий в себя после стадии (а) стадию
(а1) обработки волокна щелочным или кислым раствором для увеличения отрицательного электрического заряда на поверхности волокна.
-3
6. Способ по п. 5, где стадия (а1) включает в себя обработку волокна водным раствором гидроксида натрия с концентрацией менее 3,0 моль⋅дм.
7. Способ по п. 6, где водный раствор гидроксида натрия имеет концентрацию приблизительно 1 масс. %.
8. Способ по п. 1, где вещество на стадии (b) является катионным полиэлектролитом.
9. Способ по п. 1, где вещество на стадии (b) представляет собой протаминсульфат, полибрен, поли(L-лизин), гидрохлорид полиаллиламина, поли(этиленгликоль-со-диметиламиноэтилметакрилат), поли(этиленимин), полиакриламид, поли(акриламид-со-диаллилдиметиламмонийхлорид), хлорид диаллилдиметиламмония, хлорид полидиаллилдиметиламмония, кватернизированную поли[бис(2-хлорэтил)эфир-alt-1,3-бис[3-(диметиламино)пропил]мочевину], поликватерниум-7 или любую их комбинацию.
10. Способ по п. 1, где вещество на стадии (b) представляет собой хлорид полидиаллилдиметиламмония, поли(акриламид-со-диаллилдиметиламмонийхлорид), гидрохлорид полиаллиламина или любую их комбинацию.
11. Способ по п. 10, где вещество на стадии (b) является приблизительно 0,2 масс. % водным раствором хлорида полидиаллилдиметиламмония.
12. Способ по п. 1, где металл после восстановления имеет форму металлических частиц со средним диаметром менее 50 нм.
13. Способ по п. 1, где для восстановления ионов металлов до элементарного металла используют боргидрид натрия.
14. Способ по п. 1, где ионы металлов используют в форме нитрата металла.
15. Способ по п. 1, где металл является серебром.
16. Способ по п. 1, включающий в себя дополнительную стадию:
(d) спекания металла.
17. Способ по п. 16, где стадия спекания (d) протекает при температуре от 50 до 70°С.
18. Способ по п. 1, включающий в себя дополнительную стадию нанесения добавочного слоя металла на металл на волокне.
19. Способ по п. 18, где добавочный слой металла наносят при помощи осаждения методом химического восстановления.
20. Способ по п. 19, где металл добавочного слоя отличается от металла на стадии (с).
21. Электропроводящее волокно для ткани, получаемое при помощи способа по любому из предшествующих пунктов.
22. Ткань, изготовленная из множества волокон по п. 21.
23. Изделие, имеющее в своем составе ткань по п. 22.